(57)【要約】【課題】本発明は、衣料としての繊維材料本来の風合いや屈曲性、伸縮性等の風合いが損なわず、通気性をも阻害されない衣料内の快適性が損なわず、耐摩耗性や耐洗濯性、加工適性を有し、赤外線スコープや暗視カメラ等による偵察に対して認知され難い、赤外線を吸収および反射することにより優れた偽装性能を有する肌面当接可能なゴワツキ感のない布基材を含む積層材料を提供することを目的とする。この積層材料を衣料として偽装用の戦闘服などの衣類や、個人装具、さらには艦船用、航空機用、戦車用等のカバー等にも利用される布基材層を含む積層材料を提供するものである。【解決手段】少なくとも、布基材層、フィルム基材層、金属蒸着層、インキ絵柄層を順次積層してなる赤外線吸収能および赤外線反射能を有することを特徴とする布基材層を含む偽装用積層材料である。【選択図】図１
2005238542.tif 000002
【特許請求の範囲】
【請求項１】
少なくとも、布基材層、フィルム基材層、金属蒸着層、インキ絵柄層を順次積層してなる赤外線吸収能および赤外線反射能を有することを特徴とする布基材層を含む偽装用積層材料。
【請求項２】
前記布基材層を構成する布基材に、赤外線吸収剤を固着・保持させてなることを特徴とする請求項１記載の布基材層を含む偽装用積層材料。
【請求項３】
前記布基材層を構成する布基材が、天然繊維からなることを特徴とする請求項１または２記載の布基材層を含む偽装用積層材料。
【請求項４】
前記金属蒸着層が、金属アルミニウムを主成分とする蒸着層からなることを特徴とする請求項１〜３のいずれか１項に記載の布基材層を含む偽装用積層材料。
【請求項５】
前記金属蒸着層の厚さが、１０〜１００ｎｍの範囲であって、かつ、ＪＩＳ  Ｋ７１０５に準拠する全光線透過率が１０％以下であることを特徴とする請求項１〜４のいずれか１項に記載の布基材層を含む偽装用積層材料。
【請求項６】
前記金属蒸着層の厚さが、１０〜１００ｎｍの範囲であって、かつ、光学濃度が１以下であることを特徴とする請求項１〜５のいずれか１項に記載の布基材層を含む偽装用積層材料。
【請求項７】
前記インキ絵柄層が、緑、茶、黒系の色相からなる迷彩柄であることを特徴とする請求項１〜６のいずれか１項に記載の布基材層を含む偽装用積層材料。
【請求項８】
前記布基材とフィルム基材層が接着剤を介して積層され、接着剤層の厚さが、０．５〜５μｍであることを特徴とする請求項１〜７のいずれか１項に記載の布基材層を含む偽装用積層材料。
【請求項９】
前記金属蒸着層を設けるフィルム基材の表面にプライマーコート層を形成したことを特徴とする請求項１〜８のいずれか１項に記載の布基材層を含む偽装用積層材料。
【請求項１０】
請求項１〜９のいずれか１項に記載の布基材層を含む偽装用積層材料の全面に、該積層体材料を貫通する穴あけ加工が施され、かつ、該穴断面の少なくとも金属蒸着層端面が樹脂層で被覆されて、金属蒸着層が露出することを防止したことを特徴とする布基材層を含む偽装用積層材料。
【発明の詳細な説明】
【技術分野】
【０００１】
本発明は、赤外線スコープや暗視カメラ等による偵察に対して認知されにくい、赤外線を吸収あるいは反射することにより偽装性能を有する布基材層を含む積層材料であって、偽装用の戦闘服などの衣類、個人装具、および艦船用、航空機用、戦車用等のカバー等にも利用されるものである。
【背景技術】
【０００２】
近時、戦場では新しい偵察方法が考え出され、赤外線がこの目的に利用されている。例えば、航空機から地表にある軍需施設あるいは軍隊などを赤外線写真で撮影すると軍需施設あるいは軍隊などの周辺の物体と区別できる映像を呈する。同様に赤外線夜間鏡、赤外線フィルターによる直接撮影等の偵察も行われている。
【０００３】
従来の戦闘服は、可視光線領域については、４色の迷彩柄を生地表面にプリントすることよって植物との識別がしにくいものが得られていた。近赤外線領域についても、迷彩に使用する顔料の反射率を制御したものを用いることで自然界に近似させたものが知られていた。しかしながら、遠赤外線を検知する赤外線カメラが軍事用に用いられつつある現在では、従来の偽装技術では効果がほとんど無く、有効な手段が講じられていなかった。
【０００４】
下記に特許文献を記す。
【特許文献１】特開平５―１３２８７９号公報
【特許文献２】特開２００３―２６２４９７号公報  このような赤外線による透視を防ぐには、特に赤外線撮影に使用される７８０〜１５００ｎｍの波長を持つ赤外線を衣料が吸収あるいは反射し、赤外線を肌にまで到達させない、または肌側からの赤外線を衣料の外に出さないようにすることが考えられる。従来、赤外線吸収あるいは反射能を付与した繊維材料としては、いわゆる迷彩服が知られている。例えば、特許文献１に提案されているように、戦場において赤外線による偵察から逃れるために、衣服の赤外線反射率を草木などの自然環境の赤外線反射率に近づけることを目的とし、赤外線波長領域において特定の赤外線吸収能を有する染料、顔料などにより迷彩模様を施したものである。迷彩服は、その目的から衣服全面に迷彩模様を有することを必要としているため、風合いが損なわれ、高度の屈曲や伸縮、摩耗に耐えられないばかりでなく、通気性をも阻害するために衣料内の快適性が失われるものであって、衣料等に応用することは困難である。
【０００５】
また、特許文献２で提案されている上記の用途を目的としたものに、特定の切れ目を入れた布帛Ａをメッシュ地Ｂに固定して偽装用基布とするものであるが、布帛Ａをメッシュ地Ｂに固定する際に、布帛Ａを特定の方向に弛ませた状態でおよび／または他の特定方向に伸長した状態でメッシュ地Ｂに部分的に固定すると、布帛Ａの切れ目の部分が開口した状態でメッシュ地Ｂに固定されるため、切れ目の線に囲まれている生地部分が布帛面から盛り上がる、基布に立体的な切り込みを入れることで体温を効率的に外気に放出して蓄熱を制御することにより赤外線カメラなどによって視認されにくい偽装用基布が提案されている。しかしながら、上記提案の偽装用基布は、かかる偽装用基布を用いて衣類とし戦闘服などの衣服の上に装着する用途のものであり、基布の材質によって赤外線カメラなどによって視認され難さの性能が左右されるという危惧がある。
【発明の開示】
【発明が解決しようとする課題】
【０００６】
本発明は、上記の従来の課題を解決しようとするものであり、衣料としての繊維材料本来の風合いや屈曲性、伸縮性等の風合いが損なわず、通気性をも阻害されない衣料内の快適性が損なわず、耐摩耗性や耐洗濯性、加工適性を有し、赤外線スコープや暗視カメラ等による偵察に対して認知され難い、赤外線を吸収および反射することにより優れた偽装性能を有する肌面当接可能なゴワツキ感のない布基材層を含む積層材料を提供することを目的とする。この積層材料を衣料として偽装用の戦闘服などの衣類や、個人装具、さらには艦船用、航空機用、戦車用等のカバー等にも利用される布基材層を含む積層材料を提供するものである。
【課題を解決するための手段】
【０００７】
上記の目的を達成するために、すなわち
請求項１に係る発明は、
少なくとも、布基材層、フィルム基材層、金属蒸着層、インキ絵柄層を順次積層してなる赤外線吸収能および赤外線反射能を有することを特徴とする布基材層を含む偽装用積層材料である。
【０００８】
請求項２に係る発明は、
前記布基材層を構成する布基材に、赤外線吸収剤を固着・保持させてなることを特徴とする請求項１記載の布基材層を含む偽装用積層材料である。
【０００９】
請求項３に係る発明は、前記布基材層を構成する布基材が、天然繊維からなることを特徴とする請求項１または２記載の布基材層を含む偽装用積層材料である。
【００１０】
請求項４に係る発明は、前記金属蒸着層が、金属アルミニウムを主成分とする蒸着層からなることを特徴とする請求項１〜３のいずれか１項に記載の布基材層を含む偽装用積層材料である。
【００１１】
請求項５に係る発明は、前記金属蒸着層の厚さが、１０〜１００ｎｍの範囲であって、かつ、ＪＩＳ  Ｋ７１０５に準拠する全光線透過率が１０％以下であることを特徴とする請求項１〜４のいずれか１項に記載の布基材層を含む偽装用積層材料である。
【００１２】
請求項６に係る発明は、前記金属蒸着層の厚さが１０〜１００ｎｍの範囲であって、かつ、光学濃度が１以下であることを特徴とする請求項１〜５のいずれか１項に記載の布基材層を含む偽装用積層材料である。
【００１３】
請求項７に係る発明は、前記インキ絵柄層が、緑、茶、黒系の色相からなる迷彩柄であることを特徴とする請求項１〜６のいずれか１項に記載の布基材層を含む偽装用積層材料である。
【００１４】
請求項８に係る発明は、前記布基材とフィルム基材層が接着剤を介して積層され、接着剤層の厚さが、０．５〜５μｍであることを特徴とする請求項１〜７のいずれか１項に記載の布基材層を含む偽装用積層材料である。
【００１５】
請求項９に係る発明は、前記金属蒸着層を設けるフィルム基材の表面にプライマーコート層を形成したことを特徴とする請求項１〜８のいずれか１項に記載の布基材層を含む偽装用積層材料である。
【００１６】
請求項１０に係る発明は、請求項１〜９のいずれか１項に記載の布基材層を含む偽装用積層材料の全面に、該積層体材料を貫通する穴あけ加工が施され、かつ、該穴断面の少な
くとも金属蒸着層端面が樹脂層で被覆されて、金属蒸着層が露出することを防止したことを特徴とする布基材層を含む偽装用積層材料である。
【発明の効果】
【００１７】
本発明により、赤外線スコープや暗視カメラなどによっても視認されにくい偽装用の積層材料からなる基布を提供することが可能であり、また、かかる基布を用いて、装着が容易な偽装用の衣類を提供することが可能である。すなわち、本発明の布基材層を含む偽装用積層材料は、肌面に当接する最内面の天然繊維材料に赤外線吸収剤を偏在させ赤外線吸収能を持たせ人体から発生する赤外線量を低減する布基材層と、高い赤外線反射性能を持つことから人体からの遠赤外線放出量を低減する金属アルミニウムを主体とする組成物からなる金属蒸着層と、一方、可視光線下での植物、枯木、岩石などとの識別を困難とする偽装性能を付加するための迷彩柄からなるインキ絵柄層および最外層に保護層としての樹脂層を構成することで、衣料として繊維本来の風合いや屈曲性、伸縮性等の風合い、積層材料からなる基布全面に穴あけ加工を施すことにより衣料としての通気性が損なわず、衣料内の快適性が損なわず、耐摩耗性、洗濯耐性、加工適性を有する、赤外線スコープや暗視カメラ等による偵察に対して認知され難く、偽装性に優れる肌身当接可能なゴワツキ感のない布基材層を含む積層材料からなる基布を提供することが可能である。本発明の布基材層を含む積層材料を衣料として偽装用の戦闘服などの衣類や、個人装具、さらには艦船用、航空機用、戦車用等のカバー等にも利用されるものである。
【発明を実施するための最良の形態】
【００１８】
以下、本発明の好ましい一実施例としての実施形態について図面を参照して説明する。図１は、本発明の布基材層を含む偽装用積層材料の構成の一例を示す断面図である。また、図２は、本発明の布基材層を含む偽装用積層材料の構成の他の例を示す断面図である。
【００１９】
図１に示すように、本発明の布基材層を含む偽装用積層材料の構成の一例として、少なくとも最内層となる布基材層１、フィルム基材層２、金属蒸着層３、インキ絵柄層４を順次積層してなる構成の布基材層を含む偽装用積層材料Ａである。そして、布基材層１とフィルム基材層２とは接着剤層５を介して積層されているものである。
【００２０】
また、図２に示すように、本発明の布基材層を含む偽装用積層材料の構成の他の例として、図１に示した構成と同様、最内層となる布基材層１、フィルム基材層２、金属蒸着層３、インキ絵柄層４を順次積層してなる構成の布基材層を含む偽装用積層材料Ｂである。そして、金属蒸着層３を設けるフィルム基材層２を構成するフィルム基材の表面にプライマーコート層６を形成、布基材層１とフィルム基材層２とは接着剤層５を介して積層されているものである。
【００２１】
本発明において用いられる布基材層１を構成する布基材としては、肌に直接当接することから、風合いなどの点から植物繊維や動物繊維などの天然繊維を用いるのが好ましい。風合いなどを損なわない範囲で、これら天然繊維と化学繊維の混紡品、交織品、交編品などを用いることも可能である。また、繊維材料の形態も、織物、編物、不織布など特に限定されるものではない。
【００２２】
上記の布基材繊維材料に、近赤外線領域（７８０〜１５００ｎｍ）の波長を吸収する赤外線吸収剤を固着・保持させることで本発明の布基材層を含む偽装用積層材料としての赤外線吸収性能を持たすことができ、人体から発生する赤外線量を低減することが可能である。
【００２３】
上記の赤外線吸収剤としては、アントラキノン類、フタロシアニン化合物、ナフタロシアニン化合物、クロム、コバルト金属錯塩化合物、ジチオール系金属錯塩化合物、スクア
リリウム化合物、イミニウム系化合物等の有機化合物や無機錯体、酸化イッテルビウム、リン酸イッテルビウム等のイッテルビウム化合物、酸化スズ、酸化インジウム等の無機化合物、またはそれらの混合物等があるが、繊維材料に付与した後の風合いなどを考慮すると有機化合物が好ましく用いられる。また、繊維に親和性のない赤外線吸収剤を使用する場合は、バインダー樹脂を使用して固着させる。親和性がある場合は、特にバインダー樹脂を用いる必要はない。バインダー樹脂は、ポリエステル樹脂、アクリル樹脂、ウレタン樹脂など用いられる赤外線吸収剤との相溶性が良いものを使用すればよい。
【００２４】
その固着の形状としては、繊維本来の風合い、性能を損なわないために繊維材料全面に固着させない模様、例えば点、線、格子などとし、赤外線吸収剤を偏在させることが重要であり、繊維材料の屈曲性、伸縮性を阻害しない形状にするのが望ましい。赤外線吸収能を有する部分とは赤外線吸収剤の固着部分を指しており、表面積に対するその固着部分の面積は４０〜８０％とする。固着部分の面積が８０％以上になると、繊維の持つ織編組織の自由度を束縛し、繊維の風合いに影響を与え、また通気性を阻害することになる。逆に固着部分の面積が４０％以下になると、赤外線を透過する面積が大きくなってしまう。
赤外線吸収剤の固着の方法としては、繊維材料全面に固着させない方法が採用され、従来の捺染手法、例えばフラットスクリーンプリント法やロータリースクリーンプリント法、ローラープリント法等や、またグラビア法、インクジェット法などがある。
【００２５】
なお、上記の布基材繊維材料に、近赤外線領域（７８０〜１５００ｎｍ）の波長を吸収する赤外線吸収剤を固着・保持させる以外に、本発明におけるフィルム基材層２、インキ絵柄層４、接着剤層５にも近赤外線領域（７８０〜１５００ｎｍ）の波長を吸収する赤外線吸収剤を混入させて赤外線吸収性能を持たすことができ、人体から発生する赤外線量を低減することが可能である。
【００２６】
本発明において用いられるフィルム基材層２を構成するフィルム基材の材質としては、例えば、ポリエチレンテレフタレート、ポリエチレンナフタレートなどのポリエステルフィルム、ポリエチレンやポリプロピレンなどのポリオレフィンフィルム、ポリスチレンフィルム、ポリアミドフィルム、ポリ塩化ビニルフィルム、ポリカーボネートフィルム、ポリアクリルニトリルフィルム、ポリイミドフィルム等が挙げられるが、加工適性を考慮すると、好ましくは、延伸ポリエチレンテレフタレート（延伸ＰＥＴ）フィルム、延伸ポリプロピレン（延伸ＰＰ）フィルム、延伸ナイロン（延伸Ｎｙ）フィルム、未延伸ポリプロピレン（未延伸ＰＰ）フィルム、未延伸高密度ポリエチレン（未延伸ＨＤＰＥ）フィルムが用いられる。
【００２７】
金属蒸着層３を形成する上記のフィルム基材２表面に、予め、金属蒸着層３の密着性を向上する目的で必要に応じて適宜プライマーコート層６を設けることができる。
【００２８】
上記プライマーコート層６としては、例えば、ポリウレタン系樹脂、ポリエステル系樹脂、その他等をビヒクルの主成分とする樹脂組成物を使用することができる。また、上記において、コ−ト層の形成法としては、例えば、溶剤型、水性型、あるいは、エマルジョン型等のコ−ト剤を使用し、ロ−ルコ−ト法、グラビアロ−ルコ−ト法、キスコ−ト法、その他等のコ−ト法を用いてコ−トすることができる。
【００２９】
また、密着性を改善するための方法として、必要に応じて、例えば、コロナ放電処理、オゾン処理、アルゴンガス、酸素ガス、もしくは窒素ガス等を用いて低温プラズマ処理、グロ−放電処理、化学薬品等を用いて処理する酸化処理、その他等の前処理を任意に施すことができる。
【００３０】
本発明において用いられる金属蒸着層３としては、金属アルミニウムを主成分とする蒸
着層が好ましい。金属蒸着層３の厚さが１０〜１００ｎｍの範囲であって、かつ、ＪＩＳ
Ｋ７１０５に準拠する全光線透過率が１０％以下、また、光学濃度が１以下であることであることを特徴とするものである。
【００３１】
金属蒸着層３を形成する方法としては種々在り、通常の真空蒸着法により形成することができるが、その他の薄膜形成方法であるスパッタリング法やイオンプレーティング法、プラズマ気相成長法（ＣＶＤ）などを用いることもできる。但し生産性を考慮すれば、現時点では真空蒸着法が最も優れている。真空蒸着法による真空蒸着装置の加熱手段としては電子線加熱方式や抵抗加熱方式、誘導加熱方式とすることが好ましく、薄膜と基材の密着成及び薄膜の緻密性を向上させるために、プラズマアシスト法やイオンビームアシスト法を用いることも可能である。また、蒸着膜の透明性を上げるために蒸着の際、酸素ガスなど吹き込んだりする反応蒸着を行っても一向に構わない。
【００３２】
本発明において用いられるインキ絵柄層４は、緑、茶、黒系からなる迷彩柄からなるものである。それぞれの色はその偽装用積層材料からなる基布が使用される場所の周囲の物体の赤外線反射率に近い反射率を有することが望ましい。例えば、緑色等は可視光線（４００〜７００ｎｍ）の領域で森林や草地に色相が近いだけでなく赤外線領域（６８０〜１５００ｎｍ）においても植物の葉の反射率に近いことが望ましく同様に茶色は枯木等、黒や濃茶や土、岩等の反射率に近いことが望ましい。
【００３３】
本発明の布基材層を含む積層材料は偽装用であることから、インキ絵柄層は４色の迷彩柄が施されていることが好ましく、色の配分としては、春夏用には、例えば、意匠登録第１０１９５０３号によって配分し、具体的には、ライトグリーン３０％、ダークグリーン４０％、ブラウン２０％、ブラック１０％の面積比で顔料プリントを施したものが好ましく、秋冬用には、例えば、意匠登録第１０１９５０２号によって配分し、具体的には、ライトグリーン３０％、ダークグリーン２０％、ブラウン４０％、ブラック１０％の面積比で顔料プリントを施したものであることが好ましい。着色する手段としては、４色の模様を生地表面に付着させればよく、その手法は顔料プリントでも染料プリントでもよく特に限定されない。このようなインキ絵柄層は、可視光線領域に関しても、近赤外線領域に関しても、非常に検知されにくいものである。
プリントする顔料の種類としては、それぞれ色相（Ｈ）、明度（Ｖ）、彩度（Ｃ）は一定の範囲で制御したものを使用することが望ましい。ライトグリーンは、Ｈ＝６．０±１．２Ｙ、Ｖ＝４．２±０．２、Ｃ＝２．０±０．４。ダークグリーンは、Ｈ＝５．５±１．２ＧＹ、Ｖ＝３．２±０．２、Ｃ＝３．０±０．４。ブラウンは、Ｈ＝７．５±１．２ＹＲ、Ｖ＝２．７±０．２、Ｃ＝２．２±０．４。ブラックは、Ｖ＝２．０以下、Ｃ＝０．５以下のものを用いることが好ましい。
【００３４】
本発明の布基材層を含む偽装用積層材料の積層・貼り合わせ方法としては、例えば、接着剤５を用いて貼り合わせることができる。接着剤としては、ポリエステル系、ポリエーテル系、ウレタン系、ポリエーテルウレタン系、ポリエステルウレタン系、イソシアネート系、ポリオレフィン系、ポリエチレンイミン系、シアノアクリレート系、有機チタン化合物系、エポキシ系、イミド系、シリコーン系樹脂およびこれらの変性物または混合物などのドライラミネーション用接着剤を用いたドライラミネーションで積層するのが望ましい。接着剤層の厚さとしては、０．５〜５μｍの範囲が望ましい。
【００３５】
上記で得られる布基材層を含む偽装用積層材料に通気性を付与するために、図３に示すように、積層材料全面に、穴あけ加工により貫通孔ｂを形成し、かつ、その貫通孔ｂ断面の少なくとも金属蒸着層３端面が樹脂層ａで被覆されており、金属蒸着層３の露出を防止した構造の本発明の布基材層を含む偽装用積層材料Ｃである。貫通孔ｂを形成することにより通気性の効果により、表面温度は人体からの熱伝導、熱輻射による温度上昇を制御で
き、環境の温度に馴染み易くなる。孔の大きさとしては、直径０．２〜０．５ｍｍ程度が望ましい
金属蒸着層３の露出を防止するために、その貫通孔ｂ断面の少なくとも金属蒸着層３端面が樹脂層ａで被覆する方法としては、例えば、樹脂を主成分とする塗布液コーティング方法としてのスプレー塗工やグラビア塗工などによる方法を採用し、貫通孔のみを開口するマスキングした積層材料の最内層の布基材１側から吸引装置で吸引しながら樹脂層ａを塗工するとことで、貫通孔ｂ端面で露出金属蒸着層３を含む貫通孔ｂ端面全体を樹脂層ａで被覆することができる。
【００３６】
上記の樹脂層ａを構成する樹脂素材としては、ポリエチレン、ポリプロピレン、ポリブテン等のα，βポリオレフィン、エチレン系共重合体、もしくはそれらの混合物またはそれらの変性物が用いられる。α，βポリオレフィン系樹脂は、オレフィンの単独重合体、オレフィンどうしの共重合体あるいはオレフィンを主体とするオレフィンと極性ビニル化合物の共重合体、より具体的には、低密度ポリエチレン、線状低密度ポリエチレン、中・高密度ポリエチレン、ポリプロピレン、ポリ−１−ブテン、ポリ−４−ペンテン、１，２−ポリブタジエン、エチレン・酢酸ビニル共重合体、エチレン・不飽和カルボン酸エステル共重合体などを例示することができる。エチレン・不飽和カルボン酸エステル共重合体における不飽和カルボン酸エステル成分としては、アクリル酸メチル、アクリル酸エチル、アクリル酸イソブチル、アクリル酸ｎ−ブチル、メタクリル酸メチル、メタクリル酸イソブチル、無水マレイン酸変性ポリプロピレン、塩素化ポリプロピレンなどを例示することができる。
【００３７】
上記に列挙した樹脂の水性分散液（エマルション）、水や有機溶剤に溶解した溶液とした樹脂を主成分とする塗布液としてコーティングするスプレーやグラビア塗工方法などを挙げることができる。樹脂層ａの厚さとしては、０．２〜３０μｍが望ましい。
【００３８】
穴あけ加工方法としては、特に限定されず、例えば、熱針穴あけ加工、ウォータージェット穴あけ加工、レーザー穴あけ加工などの方法を挙げることができる。
【００３９】
以下に本発明の実施例について説明する。
【実施例１】
【００４０】
布基材層１を構成する布基材として厚さ１００μｍの綿布、フィルム基材２として厚さ２０μｍの延伸ポリプロピレン（ＯＰＰ）フィルムを用いて、そのフィルム片面に厚さ１０ｎｍの金属アルミニウムを主体とする組成物からなる金属蒸着層３を真空蒸着装置により形成し、その金属蒸着層３の上に塩素化ポリプロピレン樹脂バインダーを用いて厚さ２μｍの迷彩柄インキ絵柄層４を印刷した蒸着フィルムを作成し、布基材層１と上記の蒸着フィルムのフィルム基材２面とをウレタン系接着剤を塗布量２ｇ／ｍ2を塗布してドライラミネーション法により積層し、図１に示す本発明の布基材層を含む偽装用積層材料を得た。
【実施例２】
【００４１】
布基材層１を構成する布基材として厚さ１００μｍの綿布、フィルム基材２として厚さ１２μｍのポリエチレンテレフタレート（ＰＥＴ）フィルムを用いて、そのフィルム片面に厚さ１００ｎｍの金属アルミニウムを主体とする組成物からなる金属蒸着層３を真空蒸着装置により形成し、その金属蒸着層３の上に塩素化ポリプロピレン樹脂バインダーを用いて厚さ２μｍの迷彩柄インキ絵柄層４を印刷した蒸着フィルムを作成し、布基材層１と上記の蒸着フィルムのフィルム基材２面とをウレタン系接着剤を塗布量２ｇ／ｍ2を塗布してドライラミネーション法により積層し、図１に示す本発明の布基材層を含む偽装用積層材料を得た。
【実施例３】
【００４２】
布基材層１０を構成する布基材として厚さ１００μｍの綿布、金属箔層７０を構成する金属箔として厚さ７μｍのアルミニウム箔を用い、インキ絵柄層４０として塩素化ポリプロピレン樹脂バインダーを用いて厚さ２μｍの迷彩柄インキ絵柄層を、フィルム基材２０としての厚さ１２μｍのポリエチレンテレフタレート（ＰＥＴ）フィルムの片面に形成し、布基材層１０と金属箔層７０とをウレタン系接着剤を塗布量２ｇ／ｍ2を塗布した第１の接着層５０（１）を介してドライラミネーション法により積層し、一方、金属箔層７０とインキ絵柄層４０を印刷したフィルム基材層２０とを塩素化エチレン−酢酸ビニル（塩素化ＥＶＡ）からなる接着樹脂を溶融押し出し、厚さ３μｍの第２の接着層５０（２）を形成し、溶融押出ラミネーション法により積層して、上記実施例１、２で得られた本発明の布基材層を含む偽装用積層材料と比較するために、図４に示す構成の布基材層を含む偽装用積層材料を得た。
【００４３】
上記で得られた布基材層を含む偽装用積層材料について下記の評価方法に基づいて、全光線透過率、偽装性を評価した。その結果を表１に示す。
【００４４】
〈評価方法１〉
ＪＩＳ  Ｋ７１０５に準拠した全光線透過率を測定した。
【００４５】
〈評価方法２〉
加熱式スターラー上に温水を入れたガラス製ビーカーを置き、低温でしばらく攪拌し、温水中に挿入した温度計で３５℃に保持されるように調整した。ビーカー表面に評価試料の積層材料の布基材側が均一に当たるようにテープで固定し、下記の温度測定を行い評価した。
【００４６】
〈接触表面温度計〉
評価試料の表面温度を白金測温抵抗式接触表面温度計で測定した。
【００４７】
〈遠赤外線式サーモグラフィー〉
遠赤外線放射量測定式画像装置（Ｒａｙｔｅｋ社製「サーモビューＴｉ３０」）で評価試料の一定面積の温度分布を撮影した。解析はサーモグラフ画像１２０×１００セルの各温度を平均して求めた。接触表面温度計で得た測定値より遠赤外線式サーモグラフィーで得た測定値が１０℃以上低い場合を偽装性の判定基準とした。
【００４８】
【表１】
2005238542.tif 000003
表１には、各実施例についての温度測定値、全光線透過率、偽装適性、快適性および耐洗濯性／耐摩耗性の評価結果を示してある。
【００４９】
表１より、実施例１、２の本発明の布基材層を含む偽装用積層材料は、比較のための実施例３の積層材料に比べて接触表面温度計で得た測定値より遠赤外線式サーモグラフィーで得た測定値が上記の判定基準である１０℃以上低く、偽装性に優れている。
【００５０】
また、実施例１と比較例としての実施例３で得られた積層材料を用いて偽装用衣類を作成し、人体で試着による実用試験を行った。その結果、１００ｍ離れた位置で樹木を背景に目視試験を行ったところ両者とも殆ど視認できなかったが、遠赤外線式サーモグラフィーを用い屋外で視認試験を行ったところ、実施例１で得られた本発明の布基材層を含む偽装用積層材料を用いた衣類は殆ど視認不可能であるのに対して、比較例としての実施例５で得られた積層材料を用いた衣類は容易に視認され、遠赤外線放射量を制御する効果に劣ることが確認できた。また、試着による実用試験から、実施例１で得られた偽装用衣類は
、ゴワツキ感がなく衣類としての快適性に優れるものであった。さらに、耐洗濯実用試験から実施例１で得られた偽装用衣類は、比較例としての実施例３で得られたものに比較して耐洗濯性、耐摩耗性に優れるものであった。
【図面の簡単な説明】
【００５１】
【図１】本発明の布基材層を含む偽装用積層材料の構成の一例を示す断面図である。
【図２】本発明の布基材層を含む偽装用積層材料の構成の他の例を示す断面図である。
【図３】本発明の布基材層を含む偽装用積層材料の構成のさらに別の例を示す断面図である。
【図４】実施例において本発明の布基材層を含む偽装用積層材料と性能を比較するための布基材層を含む偽装用積層材料の一例を示す断面図である。
【符号の説明】
【００５２】
Ａ、Ｂ、Ｃ、Ｄ・・・布基材層を含む偽装用積層材料
１、１０・・・布基材層
２、２０・・・フィルム基材層
３・・・金属蒸着層
４、４０・・・インキ絵柄層
５・・・接着剤層
６・・・プライマーコート層
５０（１）・・・第１の接着剤層
５０（１）・・・第２の接着剤層
７０・・・金属箔層
ａ・・・樹脂被覆層
ｂ・・・貫通孔
【図１】
2005238542.tif 000004
【図２】
2005238542.tif 000005
【図３】
2005238542.tif 000006
【図４】
2005238542.tif 000007